Состав для огнезащитного покрытия для внутренних помещений
COMPOSITION FOR FIRE-RETARDANT COATING FOR INDOOR SPACES

Изобретение относится к химической промышленности, а именно к составам для получения огнезащитных покрытий, в частности, для окраски внутренних помещений судов и кораблей.
Известна композиция для огнезащитного покрытия (RU 2003136721, МПК C09D 183/06, опуб. 20.05.2005), содержащая кремнийорганический полимер, пигмент-диоксид титана, смесь полифосфата аммония и бората цинка, в качестве антипирена, алюмосиликат калия и карбонат кальция и/или силикат кальция, в качестве наполнителя, раствор акидного лака в органическом растворителе, 50-54% раствор соли высокомолекулярной поликарбонатной кислоты в алкилбензоле и органическую модификацию монтмориллонита, в качестве реологической добавки, трисхлорпропилфосфат или трибутоксиэтилфосфат, в качестве пластификатора, и органический растворитель.
К недостаткам данной композиции можно отнести то, что покрытия на ее основе имеют низкую стойкость к статическому воздействию воды (48 часов).
Наиболее близким к предлагаемому является состав для огнезащитного покрытия (патент RU 2326915), содержащий полиорганосилоксан, пигмент, наполнитель - слюду-мусковит, трис-хлорпропилфосфат в качестве пластификатора, реологическую добавку - бентонитовую глину, органический растворитель, алкидный лак ПФ-060 и полифосфат аммония и/или алюмосиликатный наполнитель: цеолит и/или алюмосиликатные полые микросферы - в качестве антипирена.
Однако он имеет недостаточные огнестойкость, способность к дезактивации и срок службы покрытия.
Технической задачей изобретения является улучшение огнестойкости покрытия на его основе, способности к дезактивации и увеличение срока службы.
Поставленная задача решается использованием состава для огнезащитного покрытия, содержащего полиэфирный лак, пигмент - двуокись титана, наполнитель, антипиррен и органический растворитель, при этом он содержит в качестве полиэфирного лака - лак ПЭ-064, представляющий продукт конденсации алкидной смолы с альфа-метилстиролом в уайт-спирите, а в качестве антипиррена гидроокись алюминия, борат цинка и хлорпарафин, в качестве наполнителя - микротальк, при следующем соотношении компонентов, мас. %:
Полиэфирный лак ПЭ-064
20,0-45,0
Двуокись титана
10,0-35,0
Микротальк
10,0-20,0
Гидроокись алюминия
6,0-10,0
Борат цинка
5,0-9,0
Хлорпарафин
5,0-15,0
Органический растворитель
остальное
В качестве органического растворителя используют ксилол, сольвент, керосин или их смеси.
2
4
10
2
Микротальк, используемый в лакакрасочной промышленности, содержит большое количество агалита с формулой AlSiO(OH), что, по-видимому, способствует проявлению и у него антипиреновых свойств.
Состав получают следующим образом: полиэфирный лак ПЭ-064. двуокись титана, микротальк, гидроокись алюминия, борат цинка, хлорпарафин и часть органических растворителей загружают в диссольвер и после перемешивания в течении 30-40 мин диспергируют в биссерной мельнице в течение 90-120 мин до нужных технологических показателей по степени перетира - 35 мкм. На последней стадии реакционную массу типуют до нужной вязкости ксилолом и керосином.
Для проведения испытаний состав наносили на поверхность краскораспылителем или кистью.
Составы по изобретению и по прототипу (наиболее близкий по связующему это пример 6 из прототипа) приведены в таблице 1.
Результаты испытаний представлены в таблице 2.
Как видно из таблицы 2 длина затухания пламени, характеризующая огнестойкость покрытия, у предлагаемого состава в два раза лучше, чем у прототипа, способность к дезактивации составами на основе фосфорной кислоты в три раза выше, чем у прототипа, срок службы покрытия согласно ускоренным климатическим испытаниям в три раза выше, чем у прототипа.